brun chocolat foncé 1572 + foncé i573 0#926 C 0#982 C minéral; #50 / procédé de production: brun chocolat fonce 1574 4 g poudre déposés sur une plaque d'acier inoxydable et chauffés à 1093 OC / 45 min minéraux: #26 + *50 1 procédé de production: brun chocolat foncé 1575 .75 g *50 + .25 g *26 sont broyés et déposés sur une plaque d'acier inoxydable et chauffés à 1093 C / 45 min minéraux: #50 + *68 I procédé de production; brun chocolat foncé 1576 .75 g #50 + .25 g #68 sont broyés et déposés sur une plaque d'acier inoxydable et chauffés à 1093 C / 45 min minéral: h24 J procédé de production: orange jaune très 1577 1 g + 5 g pyrex J broyage manuel I chauffage; vif / brun chocolat 5 C par min de 0#1245 C + maintien pendant très foncé 1 h J refroidissement: 5 C par min jusqu'à l'air ambiant / le tout en atmosphère d'air naturel J irradiation au rayonnement γ à 9.88 Mrad minéral: #67 1 procédé de production: brun chocolat foncé 1578 poudre: 01'7Q4 OC + 4 h à 7Q4 C: 1 9 + 5 g (ton purpurin) pyrex I broyage manuel J chauffage: 5 C par min de 0#1245 C + maintien pendant 1 h / refroidissement: 5 C par min jusqu'à l'air ambiant J le tout en atmosphère d'air naturel J irradiation au rayonnement X à 9.88 Mrad minéral: #50 / procédé de production: brun chocolat (ton 1579 1 g * 5 g pyrex / broyage manuel J chauffaambre rouge) très ge: 5 C par min de 0#1245 C + maintien: 1 h foncé J refroidissement: 5 C par min jusqu'à l'air ambiant J le tout en atmosphère d'air naturel i irradiation au rayonnement γ à 9.88 Mrad minéral: #30 1 procédé de production: orange rouge très vif J 1580 1 g + 5 g pyrex I broyage manuel J chauffabrun chocolat (ton ge: 5 C par min de 0#1245 C + maintien: 1 h orangé) très foncé / refroidissement: 5 C par min jusqu'à l'air ambiant I le tout en atmosphère d'air naturel J irradiation au rayonnement γ à 9.88 Mrad minéral: h50 I procédé de production: brun chocolat moyen 1581 1 g + Na2CO3 1 g / broyés et répartis sur la (léger ton rouge) porcelaine / 0# 871 C minéral: #6 i procédé de production: brun chocolat foncé 1582 4 g + HNO3 50 ml J trempage: 4 sem. 1 séchage (ton gris) sur plaque chauffante / irradié au rayonnement γ à 550.22 Mrad minéral: #50 / procédé de production: brun chocolat foncé 1583 1 g + 5 g pyrex f broyage manuel f chauffa- iton gris et reflet ge: 5 C par min de 0#1245 0C + maintien penorangé) dant 1 h / refroidissement: 5 C par min jus qu'à l'air ambiant / le tout en atmosphère d'air nature) minéral: *89 i procédé de production: terre d'ombre brûlée 1584 3 g + 5 g pyrex / broyage manuel J chauffamitoyen entre le ge: 5 C par min de 0#1245 C + maintien penmoyen et le foncé dant I h / refroidissement: 5 C par min jus qu'à l'air ambiant / le tout en atmosphère d'air naturel minéral; #89 J procédé de production: terre d'ombre brûlée 1585 environ 150 g de pate de verre (sodalime) est mitoyen entre le collecté à l'état de fusion dans la fournaise moyen et le foncé (1200 C) sur une tige de métal / 1 g . #89 est saupoudré sur le verre, puis le tout est réintroduit dans la fournaise et fondu à la flamme à 1200 0C / puis, la collecte est dé- tachée de la tige de métal / irradiation au rayonnement γ à 9.88 Mrad minéral: #5 / procédé de production: brun gris clair 1586 1 g + 6.50 g poudre de verre {spruce pine batch) / broyage manuel J dépôt sur une plaque de céramique biscuitée / chauffage dans un four de 0#1000 C en atmosphère normale / re froidissement lent au four minéraux: #6 + #98 I procédé de production: brun gris clair 1587 #6 250 g + HCl 1650 ml dans un bêcher de 2000 ml ou amiante recouverte de HCl dans un conte nant en hauteur / trempage: 1 sem. I séchage sur plaque chauffante / formation de 2 couches de couleurs superposées / la couleur en pro fondeur: 2 g + 6 g #98 / 704 C / 1 h minéral: #5 I procédé de production: brun gris + foncé 1588 0#871 C: 1 g + 1 cc encre d'imprimerie que le clair blanc transparent / broyage mécanique i 1 im pression sur papier blanc glacé / irradié au rayonnement γ à 22.8 Mrad minéral: *50 / procédé de production; brun gris foncé 1589 2 g + Na2CO3 2 g / 760 C / 1 h / irradié au rayonnement γ à 424.7 Mrad minéral: #5 / procédé de production gris beige + clair 1590 2 g + Na2CO3 2 g / irradié au rayonnement γ à que le gris beige clair 550.22 Mrad minéral: #5 / procédé de production: gris beige clair 1591 3 g + HF 20 ml / trempage: 24 h / séchage dans une étuve à 37 C minéral: #5 1 procédé de production; gris beige 1592 poudre irradiée au rayonnement γ: 484.704 Mrad minéral: #5 / procédé de production: gris beige 1593 0#537 C minéraux; *5 + *98 * procédé de production: gris beige 1594 .50 g + .50 g + Na2CO3 .50 g / 871 OC / 1 h minéraux: #5 + #93 / procédé de production: gris beige 1595 .50 g + .50 g / 871 C / 1 h minéral: #5 / procédé de production: gris beige (léger 1596 0#537 C: 1 g + 1 cc encre d'imprimeria ton vert? blanc transparent / broyage mécanique / 1 im- pression sur papier blanc glacé / irradié au rayonnement γ à 22.8 Mrad minéral: *67 f procédé de production: poudre finement broyée et chauffée à: gris brun très clair 1597 760 C / 1 h à éclat métallique